(57)【要約】【課題】従来では、ダイカストの湯流れ解析、凝固解析の際の初期温度は経験値や推定値を設定している。例えば、一律で、保持路の保持温度からＸ℃さげて設定するということがしばしばであった。一方、溶湯温度は、充填時の湯周り性の評価や、凝固解析時の初期温度となるため、設定精度が悪いと解析精度の低下に直結するという問題があった。【解決手段】  ダイカストプロセスの湯流れ解析の流入境界面（ビスケット部端面）の初期温度設定方法において、鋳造条件（鋳込スリーブ条件、溶湯条件、射出条件）を考慮して予めデータベース化した鋳込スリーブ内の溶湯の冷却曲線を有し、解析毎に適合するデータベースの値を参照して溶湯温度を設定するようにした。【選択図】図４
2018001260.tif 000002
【特許請求の範囲】
【請求項１】
ダイカストプロセスの湯流れ解析の流入境界面（ビスケット部端面）の初期温度設定方法において、
鋳造条件（鋳込スリーブ条件、溶湯条件、射出条件）を考慮して予めデータベース化した鋳込スリーブ内の溶湯の冷却曲線を有し、解析毎に適合するデータベースの値を参照して溶湯温度を設定することを特徴とする初期温度設定方法。
【請求項２】
前記、設定した初期温度が指定値以下の場合に、温度低下による欠陥発生の危険性を、解析実行前に警告することを特徴とする請求項1に記載の初期温度設定方法。
【発明の詳細な説明】
【技術分野】
【０００１】
本発明は、ダイカスト鋳造（以下、単にダイカストという）の湯流れ解析と凝固解析における初期温度設定方法に関するものである。
【背景技術】
【０００２】
アルミニウム合金よりなる鋳物を製造する場合には、鋳型内に溶融した材料（溶湯）を加圧充填する方法であるダイカストが多用されている。
ダイカストは鋳込スリーブ内の溶湯を金型に高速で充填する為、生産性がよく、大型の薄物の製品を作ることができる。また寸法精度が高くまた鋳造組織が細かく、鋳肌表面がきれいな製品を作るという長所がある。
一方、溶湯を高速で充填する為、空気を巻き込みやすく、また最終凝固部に引け巣ができ易いという短所があった。
【０００３】
従来、ダイカストでは、予めＣＡＥによりキャビティ内での溶湯の流れを解析している。しかしながら、射出工程のキャビティ内への溶湯の流れの解析結果及び射出工程の溶湯の流れに基付いた製品内への解析結果が実現象と整合しないという問題が発生していた。
【０００４】
本発明は、ダイカストの湯流れと凝固の欠陥の有無を予測し、鋳造条件を最適化するために行われる鋳造湯流れ解析において、鋳型内に鋳込まれた鋳込スリーブ内の溶湯の初期温度を適切に設定するのに利用される初期温度設定方法に係わり、特に溶湯が鋳型内に充填される鋳造プロセスに適した鋳造湯流れ解析の初期温度設定方法に関するものである。
【０００５】
近年、ダイカスト品の最適な製造条件を求めたり、湯流れに起因するガス欠陥、鋳肌欠陥、凝固に起因する引け巣などの凝固欠陥の発生を予測したりするために、鋳造プロセスの湯流れ解析、凝固解析が広く実施されるようになってきている。
【０００６】
このような湯流れ解析、凝固解析を行うに際して、鋳込スリーブ内の溶湯の温度を設定することが必要となるが、とくに鋳込スリーブ内の溶湯の初期温度を適切に設定することが解析結果の精度を左右する極めて重要な作業となる。
【先行技術文献】
【特許文献】
【０００７】
【特許文献１】特開平８−２７１５００公報
【発明の概要】
【発明が解決しようとする課題】
【０００８】
従来では、ダイカストの湯流れ解析、凝固解析の際の初期温度は経験値や推定値を設定している。例えば、一律で、保持炉の保持温度からＸ℃下げて設定するということがしばしばであった。
一方、溶湯温度は、充填時の湯回り性の評価や、充填完了後の凝固解析開始時の初期温度となるため、設定精度が悪いと解析精度の低下に直結するという問題があった。
【０００９】
本発明は、従来のダイカストの湯流れ解析、凝固解析において、溶湯の初期温度を設定する場合の上記課題に着目してなされたものであって、溶湯の初期温度を簡便かつ正確に推定することができ、もって解析精度の向上を可能にするダイカストの湯流れ解析、凝固解析の初期温度設定方法を提供することを目的としている。
【課題を解決するための手段】
【００１０】
ダイカストプロセスの湯流れ解析の流入境界面（ビスケット部端面）の初期温度設定方法において、
鋳造条件（鋳込スリーブ条件、溶湯条件、射出条件）を考慮して予めデータベース化した鋳込スリーブ内の溶湯の冷却曲線を有し、解析毎に適合するデータベースの値を参照して溶湯温度を設定することにした。
【００１１】
前記、設定した初期温度が指定値以下の場合に、温度低下による欠陥発生の危険性を警告するようにした。
【発明の効果】
【００１２】
ダイカストの湯流れ、凝固解析の解析精度（湯回り性の予測、凝固解析精度）が向上する。
また、評価指標確立の効率が向上する。
【図面の簡単な説明】
【００１３】
【図１】鋳込スリーブの断面図で鋳込み体積分のストロークと鋳込み体積が１００％になるストロークを示した図である。
【図２】給湯口から鋳込スリーブに溶湯を注湯して射出した時の図である。
【図３】溶湯温度の平均値（データベース化した冷却曲線）を横軸に時間、縦軸に温度をとった図である。
【図４】本発明のアルゴリズムである。
【図５】鋳込スリーブに溶湯を給湯した時の図と鋳込スリーブの断面図である。
【図６】解析結果と実測結果とを比較した図である。
【発明を実施するための形態】
【００１４】
図１に本発明に関係する鋳込関係の部品および金型を示す。溶湯１は図示しない給湯機により鋳込口１０から鋳込スリーブ２に注湯される。溶湯１はプランジャーチップ３により押されて固定型４と可動型５によって形成されるキャビティ６に充填される。
プランジャーチップ３が前進して鋳込スリーブ２内の溶湯１の充填率が１００％となる位置までのストロークを鋳込体積が１００％（鋳込スリーブ内で溶湯の充填率が１００％になる）になるストロークといい、プランジャーチップ３が低速で移動するストロークである。
一方、前述のプランジャーチップ３の停止位置から可動型５までの距離を鋳込体積分のストロークと呼ぶ。
鋳込体積が１００％になるストロークと鋳込体積分のストロークとを合わせたものを分流子端定数（すなわちこれが、鋳込スリーブ長さである）と呼ぶことにする。
【００１５】
図２により本発明の構成について説明する。
まず、図２の上段の図について説明する。
（ａ）は図示しない給湯機で鋳込スリーブ２に給湯口１０より所定の量のアルミの溶湯１を注湯した図である。溶湯１は鋳込スリーブ２の中で均一に広がっていく。
（ｂ）では、注湯後、プランジャーチップ３が前進し、鋳込スリーブ２内の溶湯１の湯面がせり上がっていき、鋳込スリーブ２内の溶湯１の充填率が徐々に上がっていく。
（ｃ）では、さらにプランジャーチップ３が前進して行き、鋳込スリーブ３内で溶湯２の充填率が１００％になったときの図である。
（ｄ）では、金型内のキャビティ６が溶湯で１００％充填された時の図である。この時プランジャーチップ３は前進限になっている。さらにビスケット８が形成される。
このビスケット８の端面において、（ｃ）の図で鋳込スリーブの充填率が１００％になった時のＡ−Ａ断面の溶湯温度Ｔが本発明において設定する初期温度である。
【００１６】
図２の最下段の図は、（ｄ）でキャビティ６内に溶湯１を充填完了したときにできるビスケット８の端面の位置で鋳込スリーブ２の断面を取ったものを示す。
これによると、（ａ）の鋳込み直後では溶湯１の充填率は５０％ぐらいであるが、（ｂ）では充填率は８０％ぐらいに上がり、（ｃ）では充填率は１００％となる。（ｄ）でも同様に１００％である。
【００１７】
図２の上から２段目の図は、溶湯１を鋳込スリーブ２に給湯してからの、Ａ−Ａ断面における溶湯の平均的な温度変化である。鋳込直後の溶湯の温度が最も高く、時間が経過すると徐々に下がっていく。
（ｃ）における溶湯温度が前記でも述べた初期温度となる。
以後、（ｃ）におけるＡ−Ａ断面の溶湯温度（溶湯温度Ｔとする）について説明を進めていく。
図２で初期温度としては、（ｃ）と（ｄ）の間の領域の温度Ｔｔを使う方が精度は上がる。
なお、溶湯条件とは溶湯の材質、温度、注湯量のことをいう。
【００１８】
図３の説明を以下に行う。
溶湯温度Ｔは溶湯が給湯口から鋳込スリーブに注湯された後、遅延タイマや射出速度の違いにより、ビスケット端面にプランジャーチップが到達する時間のかかり方で溶湯温度が変わる。すなわち遅延タイマが長いほど、また射出速度が遅いほど時間がかかるので溶湯温度Ｔは低くなる。
この現象を表したのが図３である。図３では鋳込スリーブ内の中心付近の溶湯温度と壁面付近の溶湯温度と、データベース化した冷却曲線を示した。データベース化した冷却曲線は鋳込スリーブ内の平均的な溶湯の冷却曲線である。この冷却曲線は１種類の鋳込スリーブ条件と溶湯条件で射出条件を変化させたときに得られる、１つの初期温度のデータベースである。言い換えると図２の上から２段目の図の溶湯温度Ｔを連続的に結んでグラフ化したものである。
溶湯条件、鋳込スリーブ条件を固定した時に、射出条件を変えることにより、溶湯到達時間が変わることになる。
図３の中で溶湯到達時間（図２（ｄ）の状態になるまでの時間）における溶湯の温度が目的の初期温度（本図では６８５℃）である。このようにデータベース化した冷却曲線から初期温度を設定するのである。
【００１９】
図２（ｄ）は溶湯がキャビティ内に充填された状態で、その時のプランジャーチップ３の停止位置の図である。従来の解析であると、Ａ−Ａ断面を通過して予め設定された、均一の温度の溶湯が吹き出しキャビティに流入することにより、湯流れ解析や凝固解析を行っていた。
本発明ではＡ−Ａ断面から噴き出す溶湯の温度をデータベース化した冷却曲線より求めて湯流れ解析や凝固解析の解析精度を上げるものである。
【００２０】
ダイカストは鋳込スリーブの給湯口に給湯機でアルミの溶湯を注湯する。注湯されたアルミの溶湯は、図２（ａ）、（ｂ）のように鋳込スリーブの底に鋳込スリーブ全長にわたって溜まっていく。
溜まったアルミの溶湯はスリーブ内面と接触し、アルミの溶湯の冷却が開始することになる。そこで、アルミの溶湯が冷却されて流動性がなくなる前にプランジャーチップを射出させてアルミの溶湯を金型内に充填することを特徴としている。
【００２１】
本発明は鋳込スリーブ径の違い、さらには充填率の違いに応じた溶湯のデータベース化した冷却曲線を作成し有している。前記冷却曲線は、解析で求めてもよいし、実測で求めてもよい。
射出開始遅延タイマ、射出速度等の射出条件を入力することで、溶湯が鋳込スリーブ内に入って（注湯されて）型内に充填開始するまでの時間を計算する計算部を有している。
以上から解析初期温度を求めてビスケットの端面に設定する。
【００２２】
本発明の様態を図４のアルゴリズムで説明する。
まず第１に鋳込スリーブ条件となる鋳込スリーブの情報を入力する。
鋳込スリーブの情報としては、内径と長さと材料特性のようなものがある。
第２に鋳物の情報を入力する。鋳物の情報としては鋳物の物性値、重量または体積がある。
【００２３】
第３に鋳込スリーブ充填率を計算する。
まず、鋳物のデータで密度ρ［ｇ／ｃｍ３］、質量（給湯量）をｍ［ｇ］とすると、溶湯の体積Ｖ［ｃｍ３］は
Ｖ＝ｍ／ρ［ｃｍ３］となる。
また、鋳込スリーブ内径をＤ［ｍｍ］、長さをＬ［ｍｍ］とすると、鋳込スリーブ内に占める溶湯の充填率ｗ［％］は
ｗ＝Ｖ／｛（π／４ｘＤ２）ｘＬ｝となる。
【００２４】
第４に鋳込スリーブ充填率、鋳込スリーブ内径から該当する溶湯のデータベース化した冷却曲線を１つ選定する。
データベースの作成方法については後述する。
第５に射出条件（速度パターン）を入力する。
図２（ａ）の状態から射出がスタートして図２（ｄ）になるまでのプランジャーチップの移動時間と射出スタートの遅延タイマの時間を考慮して、注湯完了から図２（ｄ）に至るまでの溶湯到達時間を求める。
第５によって求めた溶湯到達時間を考慮してデータベース化した冷却曲線から溶湯温度を抽出する。
【００２５】
次に溶湯の冷却曲線のデータベース化の作成の要素技術について述べる。鋳込スリーブ内に給湯された溶湯は均一に冷却され、どの溶湯の部位も同じ温度という仮定を用いる。
本発明では鋳込スリーブ内の溶湯の形状で鋳込スリーブと接触する面から溶湯の熱が奪われていくというモデルになっている。
【００２６】
給湯機によって鋳込スリーブに注湯された溶湯は鋳込スリーブの内面と接触し冷却されていく。
その状況を式にして以下に示す。計算式を表示する前に次の２つの仮定をする。
（ａ）スリーブ内の溶湯は全体に同じ温度で下がっていく。
（ｂ）チップが前進しても解析手順は変わらずそのまま計算する。
（１）溶湯の比熱をｃ［Ｊ／（ｇ・Ｋ）］、質量（給湯量）をｍ（ｇ）とすると、溶湯温度を１Ｋ下げるのに必要な熱量Ｃ［Ｊ／Ｋ］は
Ｃ＝ｍｃ
と表せる。
（２）溶湯の密度をρ［ｇ／ｃｍ３］、質量（給湯量）をｍ［ｇ］とすると、溶湯の体積Ｖ［ｃｍ３］は、
Ｖ＝ｍ／ρ
と表せる。
【００２７】
（３）鋳込スリーブ内径をＤ［ｍｍ］、長さをＬ［ｍｍ］とすると、鋳込スリーブ内に占める溶湯の充填率ｗ［％］は、
ｗ＝Ｖ／｛（π／４ｘＤ２）ｘＬ｝
これは、３次元空間だけでなく、２次元断面で考えた場合にも適用できる。２次元断面における溶湯部分の断面積Ａ［ｍｍ２］は、
Ａ＝（π／４ｘＤ２）ｘｗ
【００２８】
（４）溶湯と鋳込スリーブの接触円弧の長さＬ１［ｍｍ］、接触面積ａ［ｍｍ２］は、
Ａ＝１／２ｘ（１／２Ｄ）２ｘ（θ―ｓｉｎθ）
Ｌ１＝（１／２Ｄ）ｘθ
ａ＝Ｌ１ｘＬ
すなわちａが溶湯と鋳込スリーブの接触面の面積［ｍｍ２］になる。
【００２９】
（５）溶湯と鋳込スリーブ間の熱伝達係数Ｈ［Ｗ／ｍ２・Ｋ］、溶湯温度Ｔ１［Ｋ］、鋳込スリーブ温度Ｔ２［Ｋ］とすると、溶湯から鋳込スリーブに移動する熱流束Ｑ［Ｗ］は
Ｑ＝Ｈ（Ｔ１−Ｔ２）ｘａ
（６）計算させるステップである時間刻みΔｔ［ｓｅｃ］に溶湯から鋳込スリーブに移動する熱量ｑ［Ｊ］は
ｑ＝ＱｘΔｔ
（７）時間刻みΔｔで低下する溶湯温度ΔＴ［Ｋ］は
ΔＴ＝ｑ／Ｃ
Δｔ後の溶湯温度Ｔ３［Ｋ］は、前述の式より
Ｔ３＝Ｔ１−ΔＴ
で表せる。
【００３０】
上記のような計算によって、鋳込スリーブ内の溶湯温度について冷却曲線が求められる。この冷却曲線こそが図２の上から２段目の図の冷却曲線である。さらには、図２の上から２段目の図の溶湯温度Ｔを連続的に結んでグラフ化したものがデータベース化した冷却曲線である。
上記によって求められる冷却曲線を鋳込スリーブ径、鋳込スリーブ長さ、給湯量、注湯温度でそれぞれ違うものの計算を行い、それぞれの冷却曲線を求める。それをデータベース化する。
データベースは種々の要因を多次元的に表現したものである。
【００３１】
図３にデータベース化したもののうち、ある溶湯条件と鋳込スリーブ条件の時の冷却曲線を示す。前記、冷却曲線は横軸が時間で、縦軸が溶湯温度となっている。射出開始遅延タイマ、射出条件からかかるタイムラグを考慮して、溶湯を鋳込スリーブに給湯してから何秒、時間が経過したという点、すなわち、ある時間かかった溶湯到達時間の溶湯の温度を見れば、冷却曲線から溶湯の初期温度が何度になっているかが求められる。
以上により求められた溶湯温度を図２のＡ−Ａ断面に貼り付けて溶湯の初期温度解析を行えばよい。
【００３２】
Ａ−Ａ断面における温度は１つの温度でも良いし、複数の領域に分割してそれぞれに温度を貼り付けても良い。
【００３３】
図４のアルゴリズムでは、求められた溶湯温度が指定値よりも低かったら、警告を出すようにしている。例えば、求められた溶湯温度が液相線よりも低かったら、キャビティ内に充填しにくいため、欠陥が発生しやすくなる。そのような場合には、警告を出し、鋳込温度を高くしたり、射出条件を変えたり、鋳込スリーブ充填率を上げたりする方法がある。
【００３４】
図５に熱電対を使って実際に鋳込スリーブ内の溶湯の温度を計った冷却曲線と解析によって求められた冷却曲線を示す。これを見ると分かるように熱電対を使って実際に鋳込スリーブ内の溶湯の温度を計ったものと解析によって得られた冷却曲線はかなりの精度で一致していることがわかる。
【００３５】
なお、プランジャーチップの前進によって鋳込スリーブ長さが短縮され、溶湯のかさが連続的に増える時には充填率および伝熱面積が連続的に変化するので、上記の（３）以降の式が連続的に変化していくのを計算していくので精度が上がる。
また、溶湯温度低下が著しい場合には凝固潜熱を（１）に合わせて考慮する必要がある。
これを、ＣＡＥを用いて計算しても良いし、実験によって溶湯温度の冷却曲線を取得しても良い。
【００３６】
この解析に使用するソフトウエアは、各種市販されている鋳造シミュレーションソフトで、鋳込スリーブ内の溶湯挙動解析機能を有するものから適宜選択されればよい。一例を挙げると、（株）日立産業制御ソリューションズ製”ＡＤＳＴＥＦＡＮ（登録商標）”（アドステファン）などである。解析に使用するコンピュータは、高性能であることが好ましいが、使用する解析ソフトで指定された仕様を満たすものであればよく、市販されているパソコンで対応可能である。また、市販されている解析ソフトを使用するため、解析方法そのものに特殊な内容は含まれていない。
【００３７】
本発明は、以上の構成であるから以下の効果が得られる。
ダイカストの湯流れ、凝固解析の解析精度（湯回り性の予測、凝固解析精度）が向上する。
また、評価指標確立の効率が向上する。
【符号の説明】
【００３８】
１  溶湯
２  鋳込スリーブ
３  プランジャーチップ
４  固定型
５  可動型
６  キャビティ
８  ビスケット
１０  鋳込口
【図１】
2018001260.tif 000003
【図２】
2018001260.tif 000004
【図３】
2018001260.tif 000005
【図４】
2018001260.tif 000006
【図５】
2018001260.tif 000007
【図６】
2018001260.tif 000008